МОДИФИЦИРОВАННЫЙ ТЕХНИЧЕСКИЙ УГЛЕРОД, КОТОРЫЙ ИМЕЕТ НИЗКИЕ КОЛИЧЕСТВА РАН, СОДЕРЖАЩИЕ ЕГО ЭЛАСТОМЕРЫ

2
2
1. Модифицированный технический углерод, имеющий STSA от приблизительно 70 м/г до приблизительно 250 м/г и имеющий отожженную поверхность, где указанный модифицированный технический углерод представляет собой печной технический углерод, имеющий прикрепленную и/или адсорбированную по меньшей мере одну химическую группу.
2. Модифицированный технический углерод по п. 1, где указанный печной технический углерод представляет собой технический углерод упрочняющей марки.
3. Модифицированный технический углерод по п. 1, где указанный модифицированный технический углерод имеет содержание РАН22 75 ч./млн или меньше.
4. Модифицированный технический углерод по п. 1, где указанный модифицированный технический углерод имеет содержание РАН22 50 ч./млн или меньше.
5. Модифицированный технический углерод по п. 1, где указанный модифицированный технический углерод имеет содержание РАН22 20 ч./млн или меньше.
6. Модифицированный технический углерод по п. 1, где указанный модифицированный технический углерод имеет содержание РАН22 10 ч./млн или меньше.
7. Модифицированный технический углерод по п. 1, где указанный модифицированный технический углерод имеет содержание РАН22 5 ч./млн или меньше.
8. Модифицированный технический углерод по п. 1, где указанный модифицированный технический углерод имеет содержание РАН22 1 ч./млн или меньше.
9. Модифицированный технический углерод по п. 1, где указанный модифицированный технический углерод имеет содержание РАН22 от 0,001 ч./млн до 5 ч./млн.
10. Модифицированный технический углерод, имеющий содержание РАН 75 ч./млн или меньше, где содержание РАН определяют на основе содержания РАН22, указанный технический углерод представляет собой печной технический углерод, и где указанный модифицированный технический углерод содержит технический углерод, имеющий прикрепленную и/или адсорбированную на нем по меньшей мере одну химическую группу.
11. Модифицированный технический углерод по п. 10, где указанное содержание РАН составляет 10 ч./млн или меньше.
12. Модифицированный технический углерод по п. 10, где указанное содержание РАН составляет от 0,001 до 8 ч./млн.
13. Модифицированный технический углерод по любому из пп. 1-12, где указанный технический углерод имеет деактивированную поверхность.
14. Модифицированный технический углерод по любому из пп. 1-12, где указанный технический углерод представляет собой технический углерод упрочняющей марки, который имеет по меньшей мере 10% снижение по меньшей мере одного свойства активации поверхности по сравнению с техническим углеродом, имеющим приблизительно такую же STSA и не имеющим прикрепленной или адсорбированной химической группы.
15. Модифицированный технический углерод по п. 14, где указанное свойство активации поверхности измеряют в виде содержания связанной резины в эластомерном композите, содержащем указанный модифицированный технический углерод.
16. Модифицированный технический углерод по п. 14, где указанное свойство активации поверхности измеряют в виде по меньшей мере одного свойства упрочняющей эффективности эластомерного композита, содержащего указанный модифицированный технический углерод.
17. Модифицированный технический углерод по п. 16, где указанное свойство упрочняющей эффективности представляет собой напряжение/деформацию.
18. Модифицированный технический углерод по п. 14, где указанное свойство активации поверхности представляет собой по меньшей мере одно свойство, являющееся потенциалом на границе раздела фаз.
19. Модифицированный технический углерод по любому из пп. 1-12, где указанный технический углерод отжигают.
20. Модифицированный технический углерод по п. 10, где указанный модифицированный технический углерод содержит технический углерод, имеющий прикрепленную к нему по меньшей мере одну химическую группу.
21. Модифицированный технический углерод по п.10, где указанный модифицированный технический углерод содержит технический углерод, имеющий адсорбированную на нем по меньшей мере одну химическую группу.
22. Модифицированный технический углерод по п. 21, где адсорбированная группа представляет собой триазол, который содержит
или
или их таутомеры;
b
где Z представляет собой алкиленовую группу, где b равно 0 или 1;
2
2
2
3
3
X, который является одинаковым или отличающимся, представляет собой Н, NH, SH, NHNH, СНО, COOR, СООН, CONR, CN, СН, ОН, NDD′ или CF;
k
3
2
2
2
2
А представляет собой функциональную группу, которая представляет собой SR, SSOH, SONRR′, SOSR, SNRR′, SNQ, SONQ, CONQ, S-(1,4-пиперазиндиил)-SR, 2-(1,3-дитианил) или 2-(1,3-дитиоланил); или линейный, разветвленный, ароматический или циклический углеводородный радикал, замещенный одной или несколькими из указанных функциональных групп;
1
12
где R и R′, которые являются одинаковыми или различными, представляют собой водород; разветвленный или неразветвленный С-С незамещенный или замещенный алкил, алкенил, алкинил; незамещенный или замещенный арил; незамещенный или замещенный гетероарил; незамещенный или замещенный алкиларил; незамещенный или замещенный арилалкил, арилен, гетероарилен или алкиларилен;
k представляет собой целое число от 1 до 8, когда R представляет собой Н, в ином случае k представляет собой число от 2 до 8;
2
w
2
x
2
z
2
x
2
z
2
x
2
z
Q представляет собой (CH), (СН)O(СН), (СН)NR(СН) или (СН)S(СН), где х представляет собой число от 1 до 6, z представляет собой число от 1 до 6 и w представляет собой число от 2 до 6;
Е представляет собой полисеросодержащую группу; и
указанный триазол необязательно N-замещен заместителем NDD′, где
1
4
D и D′, которые являются одинаковыми или различными, представляют собой Н или С-С алкил.
23. Модифицированный технический углерод по п. 22, где указанный триазол содержит
или его таутомеры, и
w
2
2
2
2
Е представляет собой S, где w имеет значение от 2 до 8, SSO, SSO, SOSO, SOSO.
24. Модифицированный технический углерод по п. 22, где указанный триазол содержит
или его таутомеры.
25. Модифицированный технический углерод по п. 22, где указанный триазол представляет собой
или его таутомеры, и
2
где Y представляет собой Н или NH.
26. Модифицированный технический углерод по п. 22, где указанный технический углерод имеет адсорбированные на нем 3-амино-1,2,4-триазол-5-тиол, (3-амино-1,2,4-триазол-5-ил)дисульфид, 1,2,4-триазол-3-тиол или (1,2,4-триазол-3-ил)дисульфид или какое-либо их сочетание.
27. Модифицированный технический углерод по п. 22, который имеет адсорбированный на нем пиразол, который содержит
или
или их таутомеры;
b
где Z представляет собой алкиленовую группу, где b равно 0 или 1;
2
2
2
3
3
X и Y независимо представляют собой Н, NH, SH, NHNH, СНО, COOR, СООН, CONR, CN, СН, ОН, NDD′ или CF, или Y представляет собой R, где каждый из X и Y является одинаковым или различным;
k
3
2
2
2
2
А представляет собой функциональную группу, которая представляет собой SR, SSOH, SONRR′, SOSR, SNRR′, SNQ, SONQ, CONQ, S-(1,4-пиперазиндиил)-SR, 2-(1,3-дитианил) или 2-(1,3-дитиоланил); или линейный, разветвленный, ароматический или циклический углеводородный радикал, замещенный одной или несколькими из указанных функциональных групп;
1
12
где R и R′, которые являются одинаковыми или различными, представляют собой водород; разветвленный или неразветвленный C-C незамещенный или замещенный алкил, алкенил, алкинил; незамещенный или замещенный арил; незамещенный или замещенный гетероарил; незамещенный или замещенный алкиларил; незамещенный или замещенный арилалкил, арилен, гетероарилен или алкиларилен;
k представляет собой целое число от 1 до 8, когда R представляет собой Н, в ином случае k имеет значение от 2 до 8;
2
w
2
x
2
z
2
x
2
z
2
x
2
z
Q представляет собой (CH), (СН)O(СН), (СН)NR(СН) или (СН)S(СН), где x имеет значение от 1 до 6, z имеет значение от 1 до 6 и w имеет значение от 2 до 6; и
1
4
D и D′, которые являются одинаковыми или различными, представляют собой Η или C-C алкил;
Ε представляет собой полисеросодержащую группу.
28. Модифицированный технический углерод по п. 21, где адсорбированная группа представляет собой:
a) по меньшей мере один триазол;
b) по меньшей мере один пиразол или
любое их сочетание, где указанный модифицированный наполнитель улучшает абразивную износостойкость, когда присутствует в эластомерной композиции, по сравнению с указанным наполнителем, который не модифицирован.
29. Модифицированный технический углерод по п. 28, где присутствует компонент а), и он представляет собой 1,2,4-триазол.
30. Модифицированный технический углерод по п. 28, где компонент а) или b) включает серосодержащий заместитель.
31. Модифицированный технический углерод по п. 28, который дополнительно содержит по меньшей мере одну химическую группу, прикрепленную к указанному техническому углероду.
32. Модифицированный технический углерод по п. 31, где указанная химическая группа представляет собой по меньшей мере одну органическую группу.
33. Модифицированный технический углерод по п. 32, где указанная органическая группа содержит:
a) по меньшей мере один триазол;
b) по меньшей мере один пиразол;
c) по меньшей мере один имидазол или
любые их сочетания.
34. Модифицированный технический углерод по п. 33, где указанная органическая группа представляет собой триазол, прикрепленный к указанному техническому углероду, и содержит
или его таутомеры;
b
где Z представляет собой алкиленовую группу, где b равно 0 или 1;
X содержит связь с наполнителем;
2
Y представляет собой Н, алкил, арил или NH;
k
3
2
2
2
2
А представляет собой функциональную группу, которая представляет собой SR, SSOH, SONRR′, SOSR, SNRR, SNQ, SONQ, CONQ, S-(1,4-пиперазиндиил)-SR, 2-(1,3-дитианил) или 2-(1,3-дитиоланил); или линейный, разветвленный, ароматический или циклический углеводородный радикал, замещенный одной или несколькими указанными функциональными группами;
1
12
где R и R′, которые являются одинаковыми или различными, представляют собой водород; разветвленный или неразветвленный C-C незамещенный или замещенный алкил, алкенил, алкинил; незамещенный или замещенный арил; незамещенный или замещенный гетероарил; незамещенный или замещенный алкиларил; незамещенный или замещенный арилалкил, арилен, гетероарилен или алкиларилен;
k представляет собой целое число от 1 до 8; и
2
w
2
x
2
z
2
x
2
z
2
x
2
z
Q представляет собой (СН), (СН)O(СН), (СН)NR(СН) или (СН)S(СН), где х имеет значение от 1 до 6, z имеет значение от 1 до 6 и w имеет значение от 2 до 6.
35. Модифицированный технический углерод по п. 32, где указанная органическая группа представляет собой триазол, прикрепленный к указанному техническому углероду, и содержит
или
или их таутомеры;
b
где Z представляет собой алкиленовую группу, где b равно 0 или 1;
по меньшей мере один X содержит связь с наполнителем, и любой из оставшихся X содержит связь с наполнителем или функциональную группу;
k
3
2
2
2
2
А представляет собой функциональную группу, которая представляет собой SR, SSOH, SONRR′, SOSR, SNRR′, SNQ, SONQ, CONQ, S-(1,4-пиперазиндиил)-SR, 2-(1,3-дитианил) или 2-(1,3-дитиоланил); или линейный, разветвленный, ароматический или циклический углеводородный радикал, замещенный одной или несколькими указанными функциональными группами;
1
12
где R и R′, которые являются одинаковыми или различными, представляют собой водород; разветвленный или неразветвленный С-C незамещенный или замещенный алкил, алкенил, алкинил; незамещенный или замещенный арил; незамещенный или замещенный гетероарил; незамещенный или замещенный алкиларил; незамещенный или замещенный арилалкил, арилен, гетероарилен или алкиларилен;
k представляет собой целое число от 1 до 8, когда R представляет собой Н, и в ином случае k имеет значение от 2 до 8;
2
w
2
x
2
z
2
x
2
z
2
x
2
z
Q представляет собой (CH), (СН)O(СН), (СН)NR(СН) или (СН)S(СН), где x имеет значение от 1 до 6, z имеет значение от 1 до 6 и w имеет значение от 2 до 6;
Ε представляет собой полисеросодержащий радикал; и
указанный триазол необязательно N-замещен заместителем NDD′, где
1
4
D и D′, которые являются одинаковыми или различными, представляют собой Η или C-C алкил.
36. Модифицированный технический углерод по п. 32, где
указанная органическая группа представляет собой триазол, прикрепленный к указанному наполнителю из технического углерода, и содержит
или его таутомеры;
2
и по меньшей мере один X представляет собой указанную связь, а другой X представляет собой Н, NH или ОН.
37. Модифицированный технический углерод по п. 32, где указанная органическая группа представляет собой триазол, прикрепленный к указанному техническому углероду, и содержит
или его таутомеры;
2
где Е представляет собой S,
2
X представляет собой Н, ОН или NH или содержит связь с наполнителем, и
где по меньшей мере один X содержит связь с наполнителем.
38. Модифицированный технический углерод по п. 33, где указанная органическая группа представляет собой триазол, прикрепленный к указанному техническому углероду, и представляет собой 1,2,4-триазол-3-иловую группу.
39. Модифицированный технический углерод по п. 33, где указанная органическая группа представляет собой триазол, прикрепленный к указанному техническому углероду, и представляет собой 3-меркапто-1,2,4-триазол-5-иловую группу.
40. Модифицированный технический углерод по п. 33, где указанная органическая группа представляет собой имидазол, прикрепленный к указанному техническому углероду.
41. Модифицированный технический углерод по п. 33, где указанный имидазол прикрепляют к указанному техническому углероду, и он содержит
или
или их таутомеры;
b
где Z представляет собой алкиленовую группу, где b равно 0 или 1;
2
каждый X содержит связь с наполнителем, Н, алкил, арил или NH при условии, что по меньшей мере один X содержит связь;
2
Y представляет собой Н или NH;
k
3
2
2
2
2
А представляет собой функциональную группу, которая представляет собой SR, SSOH, SONRR′, SOSR, SNRR′, SNQ, SONQ, CONQ, S-(1,4-пиперазиндиил)-SR, 2-(1,3-дитианил) или 2-(1,3-дитиоланил); или линейный, разветвленный, ароматический или циклический углеводородный радикал, замещенный одной или несколькими указанными функциональными группами;
1
12
где R и R′, которые могут являться одинаковыми или различными, представляют собой водород; разветвленный или неразветвленный C-C незамещенный или замещенный алкил, алкенил, алкинил; незамещенный или замещенный арил; незамещенный или замещенный гетероарил; незамещенный или замещенный алкиларил; незамещенный или замещенный арилалкил, арилен, гетероарилен или алкиларилен;
k представляет собой целое число от 1 до 8;
2
w
2
x
2
z
2
x
2
z
2
x
2
z
Q представляет собой (СН), (СН)O(СН), (СН)NR(СН) или (СН)S(СН), где x имеет значение от 1 до 6, z имеет значение от 1 до 6 и w имеет значение от 2 до 6; и
Ε представляет собой полисеросодержащую группу.
42. Модифицированный технический углерод по п. 32, где указанная органическая группа содержит алифатическую группу или ароматическую группу.
2
3
2
2
3
2
3
3
k
3
3
2
2
2
2
2
1
12
2
w
2
x
2
z
2
x
2
z
2
x
2
z
+
-
+
-
-
-
43. Модифицированный технический углерод по п. 32, где указанная органическая группа содержит алкильную группу или ароматическую группу, которая имеет по меньшей мере функциональную группу, представляющую собой R, OR, COR, COOR, OCOR, карбоксилатную соль, галоген, CN, NR, SOH, сульфонатную соль, NR(COR), CONR, NO, POH, фосфонатную соль, фосфатную соль, N=NR, NR X, PR X, SR, SSOH, соль SSO , SONRR′, SOSR, SNRR′, SNQ, SONQ, CONQ, S-(1,4-пиперазиндиил)-SR, 2-(1,3-дитианил), 2-(1,3-дитиоланил), SOR или SOR, где R и R′, которые являются одинаковыми или различными, независимо представляют собой водород, разветвленный или неразветвленный C-C замещенный или незамещенный, насыщенный или ненасыщенный углеводород, и k представляет собой целое число в диапазоне от 1 до 8, и X представляет собой галогенид или анион, полученный из минеральной или органической кислоты, Q представляет собой (CH), (CH)O(CH), (CH)NR(CH) или (СН)S(СН), где w представляет собой целое число от 2 до 6, а x и z независимо представляют собой целые числа от 1 до 6.
2
3
2
2
3
2
3
3
k
3
3
2
2
2
2
2
1
100
2
w
2
x
2
z
2
x
2
z
2
x
2
z
+
-
+
-
-
-
44. Модифицированный технический углерод по п. 32, где указанная органическая группа содержит ароматическую группу, которая имеет формулу AyAr-, где Ar представляет собой ароматический радикал и А представляет собой R, OR, COR, COOR, OCOR, карбоксилатную соль, галоген, CN, NR, SOH, сульфонатную соль, NR(COR), CONR, NO, POH, фосфонатную соль, фосфатную соль N=NR, NR X, PR X, SR, SSOH, соль SSO , SONRR′, SOSR, SNRR′, SNQ, SONQ, CONQ, S-(1,4-пиперазиндиил)-SR, 2-(1,3-дитианил), 2-(1,3-дитиоланил), SOR или SOR, где R и R′, которые являются одинаковыми или различными, независимо представляют собой водород, разветвленный или неразветвленный C-С замещенный или незамещенный, насыщенный или ненасыщенный углеводород, и k представляет собой целое число в диапазоне от 1 до 8, и X представляет собой галогенид или анион, полученный из минеральной или органической кислоты, Q представляет собой (CH), (CH)O(CH), (CH)NR(CH) или (СН)S(СН), где w представляет собой целое число от 2 до 6, а x и z независимо представляют собой целые числа от 1 до 6, и у представляет собой целое число от 1 до общего числа радикалов -СН в ароматическом радикале.
45. Модифицированный технический углерод по п. 1, где указанная химическая группа прикреплена и содержит ароматическую группу, которая имеет формулу AyAr-, где Ar представляет собой
2
3
2
2
3
2
3
3
k
3
3
2
2
2
2
2
1
100
2
w
2
x
2
z
2
x
2
z
2
x
2
z
+
-
+
-
-
-
ароматический радикал и А представляет собой R, OR, COR, COOR, OCOR, карбоксилатную соль, галоген, CN, NR, SOH, сульфонатную соль, NR(COR), CONR, NO, POH, фосфонатную соль, фосфатную соль, N=NR, NR X, PR X, SR, SSOH, соль SSO , SONRR′, SOSR, SNRR′, SNQ, SONQ, CONQ, S-(1,4-пиперазиндиил)-SR, 2-(1,3-дитианил), 2-(1,3-дитиоланил), SOR или SOR, где R и R′, которые являются одинаковыми или различными, независимо представляют собой водород, разветвленный или неразветвленный C-C замещенный или незамещенный, насыщенный или ненасыщенный углеводород, и k представляет собой целое число в диапазоне от 1 до 8, и X представляет собой галогенид или анион, полученный из минеральной или органической кислоты, Q представляет собой (CH), (CH)O(CH), (CH)NR(CH) или (CH)S(CH), где w представляет собой целое число от 2 до 6, а x и z независимо представляют собой целые числа от 1 до 6, и y представляет собой целое число от 1 до общего числа радикалов -СН в ароматическом радикале.
46. Модифицированный технический углерод по п. 45, где указанный Ar содержит триазольную группу.
47. Модифицированный технический углерод по п. 45, где указанный Ar содержит пиразольную группу.
48. Модифицированный технический углерод по п. 45, где указанный Ar содержит имидазольную группу.
49. Модифицированный технический углерод по п. 45, где указанная органическая группа представляет собой по меньшей мере одну аминометилфенильную группу.
50. Модифицированный технический углерод по п. 45, где
6
4
6
4
указанная органическая группа представляет собой X-CH-S-S-CH-X, где по меньшей мере один X представляет собой связь с техническим углеродом, а другой X представляет собой связь с техническим углеродом или функциональную группу.
51. Модифицированный технический углерод по п. 45, где указанная органическая группа содержит по меньшей мере один ароматический сульфид или полисульфид.
2
52. Модифицированный технический углерод по любому из пп. 10-12 и 20-51, который имеет адсорбированное количество от 0,01 до 10 мкмоль гетероциклических групп/м площади поверхности технического углерода.
2
53. Модифицированный технический углерод по любому из пп. 31-51, который имеет прикрепленное количество от 0,01 до 6 мкмоль гетероциклических групп/м площади поверхности технического углерода.
54. Модифицированный технический углерод по любому из пп. 1-12 и 20-51, где указанный модифицированный технический углерод улучшает абразивную износостойкость, когда присутствует в эластомерной композиции, по сравнению с техническим углеродом, который не модифицируют, но который имеет то же содержание РАН и, по существу, схожую или ту же STSA.
55. Модифицированный технический углерод по п. 54, где указанную абразивную износостойкость увеличивают по меньшей мере на 10%.
56. Модифицированный технический углерод по п. 54, где указанную абразивную износостойкость увеличивают по меньшей мере на 50%.
57. Модифицированный технический углерод по п. 54, где указанную абразивную износостойкость увеличивают по меньшей мере на 75%.
58. Модифицированный технический углерод по п. 54, где указанную абразивную износостойкость увеличивают по меньшей мере на 100%.
59. Модифицированный технический углерод по любому из пп. 1-12 и 20-51, где указанный модифицированный технический углерод улучшает абразивную износостойкость, когда присутствует в эластомерной композиции, по сравнению с указанным техническим углеродом, который не модифицируют, но который имеет те же содержания РАН и STSA, и улучшает (снижает) гистерезис, когда присутствует в указанной эластомерной композиции, по сравнению с указанным техническим углеродом, который не модифицируют, но который имеет то же содержание РАН.
60. Модифицированный технический углерод по п. 59, где указанный гистерезис улучшают (снижают) по меньшей мере на 5%.
61. Модифицированный технический углерод по п. 59, где указанный гистерезис улучшают (снижают) по меньшей мере на 10%.
62. Модифицированный технический углерод по п. 59, где указанный гистерезис улучшают (снижают) по меньшей мере на 20%.
63. Модифицированный технический углерод по п. 59, где указанную абразивную износостойкость увеличивают по меньшей мере на 10% и указанный гистерезис улучшают (снижают) по меньшей мере на 5%.
64. Модифицированный технический углерод по п. 59, где указанную абразивную износостойкость увеличивают по меньшей мере на 50% и указанный гистерезис улучшают (снижают) по меньшей мере на 10%.
65. Модифицированный технический углерод по п. 59, где указанную абразивную износостойкость увеличивают по меньшей мере на 75% и указанный гистерезис улучшают (снижают) по меньшей мере на 15%.
66. Модифицированный технический углерод по п. 10, где указанную химическую группу прикрепляют и она представляет собой триазол, который содержит
или
или их таутомеры, где
b
Z представляет собой алкиленовую группу, где b равно 0 или 1;
по меньшей мере один X содержит связь с наполнителем и какой-либо оставшийся X содержит связь с наполнителем или функциональную группу;
k
3
2
2
2
2
А представляет собой функциональную группу, которая представляет собой SR, SSOH, SONRR′, SOSR, SNRR′, SNQ, SONQ, CONQ, S-(1,4-пиперазиндиил)-SR, 2-(1,3-дитианил) или 2-(1,3-дитиоланил); или линейный, разветвленный, ароматический или циклический углеводородный радикал, замещенный одной или несколькими указанными функциональными группами;
1
12
где R и R′, которые могут быть одинаковыми или различными, представляют собой водород; разветвленный или неразветвленный C-C незамещенный или замещенный алкил, алкенил, алкинил; незамещенный или замещенный арил; незамещенный или замещенный гетероарил; незамещенный или замещенный алкиларил; незамещенный или замещенный арилалкил, арилен, гетероарилен или алкиларилен;
k представляет собой целое число от 1 до 8;
2
w
2
x
2
z
2
x
2
z
2
x
2
z
Q представляет собой (СН), (СН)O(СН), (СН)NR(СН) или (СН)S(СН), где х имеет значение от 1 до 6, z имеет значение от 1 до 6 и w имеет значение от 2 до 6;
Е представляет собой полисеросодержащий радикал; и
указанный триазол необязательно N-замещен заместителем NDD′, где
1
4
D и D′, которые являются одинаковыми или различными, представляют собой Н или C-C алкил.
67. Модифицированный технический углерод по п. 66, где указанный триазол представляет собой
или его таутомеры.
68. Модифицированный технический углерод по п. 66, где указанный триазол представляет собой
или его таутомеры.
69. Модифицированный технический углерод по любому из
2
пп. 31-51 или 66-68, который имеет прикрепленный наполнитель в количестве от 0,1 до 6 моль/м поверхности.
70. Модифицированный технический углерод по любому из пп. 1-12, 21-51 и 66-69, где указанный модифицированный технический углерод улучшает гистерезис, когда он присутствует в эластомерной композиции, по сравнению с указанным техническим углеродом, который не модифицируют.
71. Модифицированный технический углерод по п. 70, где указанный гистерезис снижается по меньшей мере на 5%.
72. Модифицированный технический углерод по п. 70, где указанный гистерезис снижается по меньшей мере на 10%.
73. Модифицированный технический углерод по п. 70, где указанный гистерезис снижается по меньшей мере на 20%.
2
q
k
2
r
74. Модифицированный технический углерод по п. 10, где прикрепленная указанная химическая группа представляет собой Ar(СН)S(СН)Ar′, где Ar и Ar′ являются одинаковыми или различными и представляют собой арилен или гетероарилен; k представляет собой целое число от 1 до 8; q представляет собой целое число от 0 до 4; и z представляет собой целое число от 0 до 4.
75. Модифицированный технический углерод по п. 74, где Ar и Ar′ представляют собой арилен; k представляет собой целое число от 1 до 8; и q и r равны 0.
76. Модифицированный технический углерод по п. 74, где Ar и Ar′ представляют собой фенилен; k представляет собой целое число от 2 до 4; и q и r равны 0.
77. Модифицированный технический углерод по п. 74, где k
равно 2.
78. Модифицированный технический углерод по п. 74, где Ar и Ar′ представляют собой гетероарилен; k представляет собой целое число от 1 до 8; и q и r равны 0.
79. Модифицированный технический углерод по п. 74, где Ar и Ar′ представляют собой бензотиазолилен; k представляет собой целое число от 2 до 4; и q и r равны 0.
80. Модифицированный технический углерод по п. 74, где k равно 2.
2
q
k
2
r
81. Модифицированный технический углерод по п. 10, где указанная химическая группа представляет собой Ar(СН)S(СН)Ar′, где Ar представляет собой арилен или гетероарилен; Ar′ представляет собой арил или гетероарил; k представляет собой целое число от 1 до 8; q представляет собой целое число от 0 до 4; и r представляет собой целое число от 0 до 4.
82. Модифицированный технический углерод по п. 81, где Ar представляет собой арилен; Ar′ представляет собой арил; k представляет собой целое число от 1 до 8; и q и r равны 0.
83. Модифицированный технический углерод по п. 81, где Ar представляет собой фенилен; Ar′ представляет собой фенил; k представляет собой целое число от 2 до 4; и q и r равны 0.
84. Модифицированный технический углерод по п. 81, где Ar представляет собой фенилен; Ar′ представляет собой гетероарил; k представляет собой целое число от 1 до 8; и q и r равны 0.
85. Модифицированный технический углерод по п. 81, где Ar представляет собой фенилен; Ar′ представляет собой бензотиазолил; k представляет собой целое число от 2 до 4; и q и r равны 0.
6
4
k
6
4
2
86. Модифицированный технический углерод по п. 10, где указанная химическая группа представляет собой -(СН)-S-(СН)-NH, где k представляет собой целое число от 2 до 8.
6
4
k
6
4
2
87. Модифицированный технический углерод по п. 10, где указанная химическая группа представляет собой -(СН)-S-(СН)-NH и k равно 2.
88. Модифицированный технический углерод по любому из пп. 1-12, 21-51, 66-69, 74-87, где технический углерод не графитизирован.
89. Эластомерная композиция, которая содержит модифицированный технический углерод по любому из пп. 1-88 и по меньшей мере один эластомер.
90. Промышленное изделие, которое содержит эластомерную композицию по п. 89.
91. Изделие по п. 90, где указанное изделие представляет собой шину или ее компонент.
92. Изделие по п. 90, где указанное изделие представляет собой протектор шины или боковину шины.
93. Способ улучшения абразивной износостойкости в эластомерной композиции, который включает введение по меньшей мере одного модифицированного технического углерода по любому из пп. 1-88 в указанную эластомерную композицию перед вулканизацией.
94. Способ улучшения (снижения) гистерезиса в эластомерной композиции, который включает введение по меньшей мере одного модифицированного технического углерода по любому из пп. 1-88 в
указанную эластомерную композицию перед вулканизацией.
95. Способ увеличения абразивной износостойкости и снижения гистерезиса в эластомерной композиции, который включает введение модифицированного технического углерода по любому из пп. 1-88 в указанную эластомерную композицию перед вулканизацией.
96. Способ получения модифицированного технического углерода, который включает
введение в реактор по меньшей мере одного исходного сырья, дающего технический углерод, в одну или несколько точек введения и объединение по меньшей мере одного исходного сырья, дающего технический углерод, с потоком горячих газов, с образованием технического углерода и соединений РАН в реакционном потоке, и указанный реакционный поток проходит вниз по потоку от указанных одной или нескольких точек введения, и воздействие на указанный реакционный поток температурой, достаточной для того чтобы, по существу, разрушить указанные соединения РАН, и затем гашение реакции в реакционном потоке, содержащем технический углерод, и
извлечение указанного технического углерода, имеющего РАН22 75 ч./млн или меньше после указанного гашения реакции;
и затем прикрепление и/или адсорбцию одной или нескольких химических групп на указанный технический углерод.
97. Способ получения модифицированного технического углерода, который включает
введение в реактор по меньшей мере одного исходного сырья, дающего технический углерод, в одной или нескольких точках введения и объединение по меньшей мере одного исходного сырья, дающего технический углерод, с потоком горячих газов, с
образованием технического углерода и соединений РАН в реакционном потоке, и указанный реакционный поток проходит вниз по потоку от указанных одной или нескольких точек введения, и воздействие на указанный реакционный поток температурой, достаточной для того чтобы, по существу, разрушить указанные соединения РАН и по меньшей мере частично деактивировать поверхность указанного технического углерода, и затем гашение реакции в реакционном потоке, содержащем технический углерод, и
извлечение указанного технического углерода, имеющего РАН22 75 ч./млн или меньше, после указанного гашения реакции;
и затем прикрепление и/или адсорбцию одной или нескольких химических групп на указанный технический углерод, для того чтобы по меньшей мере частично восстановить одно или несколько свойств, утраченных из-за деактивации поверхности, и формировать указанный модифицированный технический углерод.
98. Способ по п. 97, где указанный реакционный поток имеет время пребывания от 10 до 500 мс.
99. Способ по п. 98, где указанное время пребывания составляет от 30 до 300 мс при температуре от приблизительно 1200°С до приблизительно 1800°С.
100. Способ по п. 97, где данная температура достигается посредством введения одного или нескольких потоков, содержащих окислитель, в реакционный поток после формирования площади поверхности технического углерода и перед указанным гашением реакции.
101. Способ получения модифицированного технического углерода, который включает
воздействие на исходный технический углерод, имеющий содержание РАН более 75 ч./млн, температурной обработкой от 1200 до 1800°С в течение периода времени от 30 мин до 4 ч, достаточного для того чтобы отжечь технический углерод и, по существу, разрушить указанное содержание РАН с тем, чтобы иметь сниженное содержание РАН 50 ч./млн или меньше, и
затем прикрепление и/или адсорбцию одной или нескольких химических групп на указанном техническом углероде.
102. Способ по п. 101, где указанное сниженное содержание РАН составляет 10 ч./млн или меньше.
103. Способ по п. 102, где указанный исходный технический углерод имеет деактивированную поверхность во время указанной температурной обработки.